(57)【要約】【課題】長さ方向の熱伸縮が小さい合成樹脂製長尺成形体を提供する。【解決手段】熱可塑性合成樹脂よりなる長尺の雨樋などの成形体Ｔ１の内部に、成形体の長さ方向に一軸延伸された延伸樹脂層５が成形体全長に亘って埋設一体化されている合成樹脂製長尺成形体Ｔ１とする。埋設された延伸樹脂層５によって熱伸縮抑制作用が発揮され、長さ方向の熱伸縮が小さい長尺成形体となる。成形体の長さ方向及びこれと直角方向に二軸延伸された延伸樹脂層を埋設一体化してもよい。【選択図】図２
2005120613.tif 000002
【特許請求の範囲】
【請求項１】
熱可塑性合成樹脂よりなる長尺の成形体の内部に、成形体の長さ方向に一軸延伸された延伸樹脂層が成形体全長に亘って埋設一体化されていることを特徴とする合成樹脂製長尺成形体。
【請求項２】
熱可塑性合成樹脂よりなる長尺の成形体の内部に、成形体の長さ方向及びこれと直角方向に二軸延伸された延伸樹脂層が成形体全長に亘って埋設一体化されていることを特徴とする合成樹脂製長尺成形体。
【請求項３】
延伸樹脂層が帯状に形成されて成形体の内部に複数埋設一体化されている請求項１又は請求項２に記載の合成樹脂製長尺成形体。
【請求項４】
延伸樹脂層の表面に凹凸が形成されている請求項１ないし請求項３のいずれかに記載の合成樹脂製長尺成形体。
【請求項５】
延伸樹脂層に多数の孔が形成されている請求項１ないし請求項３のいずれかに記載の合成樹脂製長尺成形体。
【請求項６】
延伸樹脂層が、成形体の長さ方向に２〜３０倍延伸されたポリオレフィン系又はポリエステル系の層である請求項１ないし請求項５のいずれかに記載の合成樹脂製長尺成形体。
【発明の詳細な説明】
【技術分野】
【０００１】
本発明は、長さ方向の熱伸縮が小さい合成樹脂製長尺成形体に関する。
【背景技術】
【０００２】
合成樹脂製の雨樋、破風板、幕板、巾木などの長尺成形体は長さ方向の熱伸縮が大きいため、従来から長尺成形体に無機フィラーを含有させたり、ガラス繊維の不織布を埋入したり、負の線膨張率を有する液晶樹脂を混合する等の手段によって、熱伸縮の抑制を図っている。
【０００３】
また、最近では、熱可塑性樹脂中に、該熱可塑性樹脂の成形可能温度より高い融点を有する熱可塑性ポリエステルを、その分子の少なくとも一部が一方向（雨樋の長さ方向）に配列するように分散させて、長さ方向の熱伸縮を抑制するようにした長尺の雨樋も提案されている（特許文献１参照）。
【０００４】
しかしながら、特許文献１の雨樋は、上記の熱可塑性樹脂と熱可塑性ポリエステルとの樹脂混合物を、熱可塑性ポリエステルの融点以上の温度で伸長しつつストランド状に溶融押出すると共に、この押出された混合物を熱可塑性ポリエステルのガラス転移温度以上、結晶化温度以下の温度で押出方向に延伸した後ペレット化することによって成形用材料を作製し、この材料ペレットを熱可塑性ポリエステルの融点以下の温度で押出機の成形金型から所定の雨樋形状に押出成形して製造されるものであるため、熱可塑性ポリエステルの分子の配向率（雨樋の長さ方向の配向率）が高くなく、配向した熱可塑性ポリエステルの分子による熱伸縮抑制効果が十分に発揮されないという問題があった。
【特許文献１】特開２００２−２７６０９９号公報
【発明の開示】
【発明が解決しようとする課題】
【０００５】
本発明の解決しようとする課題は、長さ方向の熱伸縮が小さい合成樹脂製長尺成形体を提供することにある。
【課題を解決するための手段】
【０００６】
上記課題を解決するため、本発明の合成樹脂製長尺成形体は、熱可塑性合成樹脂よりなる長尺の成形体の内部に、成形体の長さ方向に一軸延伸された延伸樹脂層が成形体全長に亘って埋設一体化されていることを特徴とするものである。
そして、本発明のもう一つの合成樹脂製長尺成形体は、熱可塑性合成樹脂よりなる長尺の成形体の内部に、成形体の長さ方向及びこれと直角方向に二軸延伸された延伸樹脂層が成形体全長に亘って埋設一体化されていることを特徴とするものである。
【０００７】
これらの長尺成形体においては、延伸樹脂層が帯状に形成されて成形体の内部に複数埋設一体化されていてもよい。延伸樹脂層の表面には凹凸が形成されていることが望ましく、また、多数の孔が形成されていることも望ましい。更に、延伸樹脂層は成形体の長さ方向に２〜３０倍の延伸倍率で一軸延伸されているポリオレフィン系もしくはポリエステル系の層であることが望ましい。
【発明の効果】
【０００８】
本発明の合成樹脂製長尺成形体は、その内部に埋設一体化されている延伸樹脂層が成形体の長さ方向に一軸延伸された層であるため、この延伸樹脂層によって成形体の長さ方向の熱伸縮が抑制される。そして、本発明のもう一つの合成樹脂製長尺成形体は、延伸樹脂層が成形体の長さ方向と直角方向に二軸延伸された引張り弾性率が大きい層であるため、この延伸樹脂層によって成形体の長さ方向及び直角方向の熱伸縮が抑制される。
【０００９】
また、本発明の長尺成形体において延伸樹脂層が帯状に形成され、成形体の内部に複数埋設一体化されたものは、その複数の帯状の延伸樹脂層によって成形体の熱伸縮が抑制される。そして、延伸樹脂層の表面に凹凸が形成されている長尺成形体は、延伸樹脂層の表面の凹凸が成形体の樹脂との界面に食い込んだ状態で強固に密着するため、延伸樹脂層と成形体の樹脂との熱伸縮の差による界面剥離を防止できる利点があり、延伸樹脂層に多数の孔が形成されている長尺成形体は、延伸樹脂層の孔に成形体の樹脂が入り込んだ状態で一体化するため、延伸樹脂層と成形体の樹脂とは剥離することがなく、お互い相溶性が悪くても界面剥離することがないという利点がある。また、延伸樹脂層が成形体の長さ方向に２〜３０倍の延伸倍率で延伸されているポリオレフィン系もしくはポリエステル系の層である長尺成形体は、十分な熱伸縮抑制作用が発揮され、強度も十分である。
【発明を実施するための最良の形態】
【００１０】
以下、図面を参照して本発明の代表的な実施形態を詳述するが、本発明はこれらの実施形態のみに限定されるものではない。
【実施例１】
【００１１】
図１は本発明の合成樹脂製長尺成形品の一実施形態に係る合成樹脂製雨樋Ｔ１を示す斜視図、図２は同雨樋Ｔ１の断面図である。
【００１２】
この合成樹脂製雨樋Ｔ１は、底面板１と該底面板１の前後両端から立ち上がる前面板２および後面板３とを具備した断面が略Ｕ字形の長尺の雨樋であって、前面板２と後面板３の上端に耳部４，４が形成されたものである。この雨樋Ｔ１の材料樹脂としては、ポリ塩化ビニル、ポリカーボネート、ポリオレフィンを初め、従来から雨樋に汎用されている熱可塑性樹脂が全て使用可能である。また、雨樋Ｔ１の断面形状は、図１，図２に示すような略Ｕ字形に限定されることなく、所望の断面形状とすることができる。
【００１３】
この雨樋Ｔ１の前面板２、底面板１、後面板３の内部には、連続する延伸樹脂層５が雨樋Ｔ１全長に亘って埋設一体化されている。この延伸樹脂層５は、軒樋Ｔ１の長さ方向に一軸延伸された樹脂層（樹脂シート）であって、雨樋Ｔ１の長さ方向の熱伸縮を抑制するために埋設されたものである。延伸樹脂層５を形成する樹脂シートとしては、軒樋Ｔ１の長さ方向に２倍以上、好ましくは２〜３０倍、更に好ましくは２〜１０倍の延伸倍率で一軸延伸された、厚さ０．１〜１．３ｍｍ、好ましくは０．２〜１．０ｍｍ程度のポリプロピレン、ポリエチレン等のポリオレフィン系の延伸シートや、ポリエチレンテレフタレート等のポリエステル系の延伸シート、或はポリブチレンテレフタレート、その他の熱可塑性樹脂からなる延伸樹脂シートが好ましく使用される。
【００１４】
これらのポリオレフィン系、ポリエステル系などの延伸樹脂層（シート）５は延伸による分子配向性が良好なものであるが、延伸倍率が２倍よりも小さい場合は、延伸樹脂層５の分子配向（雨樋長さ方向の分子配向）が不十分であるため、雨樋Ｔ１の長さ方向の熱伸縮、特に伸びを充分に抑制し難くなる。一方、延伸樹脂層（シート）５の延伸倍率が３０倍よりも高い場合は、延伸樹脂層（シート）５の異方性が顕著になるため強度低下を招く恐れがある。また、延伸樹脂層（シート）５の厚さが０．１ｍｍより薄い場合は、雨樋Ｔの長さ方向の熱伸縮抑制を充分に向上させることが難しくなり、１．３ｍｍより厚い場合は、雨樋Ｔの肉厚が厚くなりすぎるといった不都合を生ずる。好ましい延伸樹脂層５の厚さは０．２〜１．０ｍｍである。
【００１５】
図２に拡大して示すように、この延伸樹脂層５の両面には細かい凹凸５ａが形成されており、この凹凸５ａが雨樋Ｔ１の合成樹脂との界面に食い込んで強固に密着している。従って、この延伸樹脂層５が雨樋Ｔ１の樹脂との熱伸縮の差によって界面剥離を生じ、雨樋Ｔ１の熱伸縮の抑制が困難になるといった心配はない。この凹凸５ａの形状は窪みや条など、どのような形状であってもよいが、少なくとも雨樋長さ方向に凹凸していることが好ましく、このことで雨樋Ｔ１が熱伸縮する際に該凹凸に成形体の樹脂が係止して雨樋Ｔの熱伸縮を防止する。
【００１６】
尚、延伸樹脂層５と雨樋Ｔ１の樹脂との界面に、ポリエステル系、エチレン−酢酸ビニル共重合体系、ポリオレフィン系、ポリアミド系、ポリウレタン系等の接着性を有する樹脂などからなる接着剤層を設けて、延伸樹脂層５と雨樋Ｔ１の樹脂との接着強度を高めてもよい。
【００１７】
このような合成樹脂製雨樋Ｔ１は、前述した材料樹脂を押出成形機の金型から押出して雨樋を成形する際に、予め一軸延伸した延伸樹脂層（シート）５を連続してインサートする等の方法で製造することができる。
【００１８】
上記の雨樋Ｔ１では、一軸延伸された延伸樹脂層５を埋設一体化しているが、これに代えて、雨樋Ｔ１の長さ方向及びこれと直角方向に二軸延伸された延伸樹脂層を埋設一体化してもよい。このような雨樋は、二軸延伸された延伸樹脂層によって、長さ方向及び直角方向の双方の熱伸縮が抑制される利点がある。
【００１９】
二軸延伸の延伸樹脂層としては、雨樋の長さ方向に２〜３０倍、これと直角方向に２〜１５倍延伸された厚さ０．１〜１．３ｍｍ程度のポリオレフィン系又はポリエステル系或はポリブチレンテレフタレートの層が好適である。雨樋の直角方向の熱伸縮は、長さ方向の熱伸縮に比べると遥かに少ないので、延伸樹脂層の直角方向の延伸倍率は、上記のように２〜１５倍程度で充分である。
【実施例２】
【００２０】
図３は本発明の合成樹脂製長尺成形品の他の実施形態に係る合成樹脂製雨樋Ｔ２を示す一部破断斜視図である。
【００２１】
この合成樹脂製雨樋Ｔ２は、雨樋Ｔ２の前面板２、底面板１、後面板３の内部に、多数の孔６ａを有する延伸樹脂層６が雨樋Ｔ２全長に亘って埋設一体化されたものである。延伸樹脂槽６は前記孔６ａが形成されているので、雨樋Ｔ２の樹脂が成形時に該孔６ａに入り込んで充填され、内側と外側の樹脂が該孔６ａのところで連結した状態で雨樋Ｔ２が成形される。そのため、雨樋Ｔ２に熱が作用して成形体の樹脂と延伸樹脂層６とがお互いに個別に伸縮しようとしても、該孔６ａの部分で一体化しているので、お互いの熱伸縮が抑制され、熱伸縮の小さな雨樋Ｔ２となる。
【００２２】
上記孔６ａは、その直径を１〜８ｍｍ、好ましくは２〜５ｍｍとなされている。直径が１ｍｍより小さいと、雨樋Ｔ２の樹脂が該孔６ａに充填し難く、樹脂と延伸樹脂層６との一体化が困難となる。一方、直径が８ｍｍより大きいと、延伸樹脂層６が雨樋の長手方向で途切れ、熱伸縮抑制が低下する。
【００２３】
また、孔６ａは雨樋Ｔ２の長さ方向に非連続に形成することが好ましく、例えば千鳥形状などとなし、孔６ａの形成されていない部分が雨樋長さ方向になるべく長くなるようにすることが、熱伸縮を抑制するうえで好ましい。
【００２４】
なお、図３に示す如く、多数の孔６ａを有する延伸樹脂層６の表裏両面に凹凸６ｂを形成しておくと、これらの孔６ａと凹凸６ｂとが相乗して一層強固に密着するので好ましく用いられる。また、雨樋Ｔ２の樹脂と延伸樹脂層６との界面に前記接着剤層を設けて、これらの接着強度を高めることも好ましい。
【００２５】
その他の構成は、前述の雨樋Ｔ１と同様であるので、図３において対応する部材に対応する符号を付して説明を省略する。
【実施例３】
【００２６】
図４は本発明の合成樹脂製長尺成形品の更に他の実施形態に係る合成樹脂製雨樋Ｔ３を示す斜視図、図５は同雨樋Ｔ３の断面図である。
【００２７】
この合成樹脂製雨樋Ｔ３は、前面板２、底面板１、後面板３のそれぞれの内部に帯状に形成された複数の延伸樹脂層５０を雨樋全長に亘って相互間隔をあけて埋設一体化したものである。この帯状の延伸樹脂層５０としては、雨樋Ｔ３の長さ方向に２〜３０倍程度の延伸倍率で一軸延伸された、厚さ０．１〜１．３ｍｍ程度、幅５〜３０ｍｍ程度の前記ポリオレフィン系又はポリエステル系或はポリブチレンテレフタレートの樹脂層（樹脂テープ）が好適に使用され、特に、両面に細かい凹凸５０ａを形成したものが好ましく使用される。その他、前述の雨樋Ｔ２で記述した如く、延伸樹脂層（テープ）５０に多数の孔を形成したものも好ましく使用できる。この延伸樹脂層５０の相互間隔は２０ｍｍ以下、好ましくは１０ｍｍ以下になるように埋設することが好ましい。
【００２８】
帯状の延伸樹脂層５０の厚さが０．１ｍｍよりも薄くなり、幅が５ｍｍよりも狭くなり、相互間隔が２０ｍｍよりも広くなると、雨樋Ｔ３の熱伸縮抑制効果が低下する。一方、帯状の延伸樹脂層５０の厚さが１．３ｍｍよりも厚くなると、雨樋Ｔ３の肉厚が厚くなりすぎるといった不都合を生ずる。
【００２９】
なお、この合成樹脂製雨樋Ｔ３の他の構成は前述した合成樹脂製雨樋Ｔ１と同様であるので、図４，図５において対応する部材に対応する符号を付して説明を省略する。
【００３０】
以上、雨樋の実施例を挙げて本発明の合成樹脂製長尺成形体を説明したが、本発明は雨樋以外の幕板、巾木、破風板などの長尺成形体の全てに適用されるものである。
【００３１】
次に、本発明に関する実験例を説明する。
（実験例）
肉厚１．３ｍｍのポリ塩化ビニル樹脂板の厚さ中央に、約２０倍に一軸延伸された厚さ０．５ｍｍ、幅１８ｍｍのポリエチレンテレフタレート延伸テープを接着剤で接合して埋設した。この積層板の延伸テープの一軸延伸方向の線膨張率を測定すると、２．７×１０−５／℃であり、塩化ビニル樹脂の線膨張率の６．１×１０−５／℃の約半分に熱伸縮が抑制されることがわかった。
【図面の簡単な説明】
【００３２】
【図１】本発明の合成樹脂製長尺成形品の一実施形態に係る合成樹脂製雨樋を示す斜視図である。
【図２】同雨樋の断面図である。
【図３】本発明の合成樹脂製長尺成形品の他の実施形態に係る合成樹脂製雨樋を示す一部破断斜視図である。
【図４】本発明の合成樹脂製長尺成形品の更に他の実施形態に係る合成樹脂製雨樋を示す斜視図である。
【図５】同雨樋の断面図である。
【符号の説明】
【００３３】
Ｔ１、Ｔ２、Ｔ３  合成樹脂製雨樋
５  延伸樹脂層
５０  帯状に形成された延伸樹脂層
５ａ，５０ａ，６ｂ  細かい凹凸
６  孔
【図１】
2005120613.tif 000003
【図２】
2005120613.tif 000004
【図３】
2005120613.tif 000005
【図４】
2005120613.tif 000006
【図５】
2005120613.tif 000007